(57)【要約】【課題】高硬度を有し、耐食性に優れ、しかも、耐焼割れ性に優れたマルテンサイト系ステンレス鋼を提供すること。【解決手段】０．１５≦Ｃ≦０．５０ｍａｓｓ％、０．２０＜Ｓｉ≦１．０ｍａｓｓ％、０．０５≦Ｍｎ≦２．０ｍａｓｓ％、Ｐ≦０．０３ｍａｓｓ％、Ｓ≦０．０１ｍａｓｓ％、０．０５≦Ｃｕ≦３．０ｍａｓｓ％、０．０５≦Ｎｉ≦３．０ｍａｓｓ％、１３．０≦Ｃｒ≦２０．０ｍａｓｓ％、０．１０≦Ｍｏ≦５．０ｍａｓｓ％、Ａｌ≦０．０２ｍａｓｓ％、Ｔｉ≦０．０２ｍａｓｓ％、０．２０≦Ｎ≦０．８０ｍａｓｓ％、０．００１≦Ｂ≦０．０１ｍａｓｓ％、Ｏ≦０．０１ｍａｓｓ％を含み、残部がＦｅ及び不可避的不純物からなり、残留オーステナイト量が３％以上３０％以下である高硬度マルテンサイト系ステンレス鋼は、【選択図】なし【特許請求の範囲】
【請求項１】
０．１５≦Ｃ≦０．５０ｍａｓｓ％、
０．２０＜Ｓｉ≦１．０ｍａｓｓ％、
０．０５≦Ｍｎ≦２．０ｍａｓｓ％、
Ｐ≦０．０３ｍａｓｓ％、
Ｓ≦０．０１ｍａｓｓ％、
０．０５≦Ｃｕ≦３．０ｍａｓｓ％、
０．０５≦Ｎｉ≦３．０ｍａｓｓ％、
１３．０≦Ｃｒ≦２０．０ｍａｓｓ％、
０．１０≦Ｍｏ≦５．０ｍａｓｓ％、
Ａｌ≦０．０２ｍａｓｓ％、
Ｔｉ≦０．０２ｍａｓｓ％、
０．２０≦Ｎ≦０．８０ｍａｓｓ％、
０．００１≦Ｂ≦０．０１ｍａｓｓ％、
Ｏ≦０．０１ｍａｓｓ％、
を含み、残部がＦｅ及び不可避的不純物からなり、
残留オーステナイト量が３％以上３０％以下である
高硬度マルテンサイト系ステンレス鋼。
【請求項２】
０．０１≦Ｖ≦１．０ｍａｓｓ％、及び／又は、
０．０１≦Ｎｂ≦１．０ｍａｓｓ％、
をさらに含む請求項１に記載の高硬度マルテンサイト系ステンレス鋼。
【請求項３】
０．１０≦Ｃｏ≦５．０ｍａｓｓ％、及び／又は、
０．１０≦Ｗ≦５．０ｍａｓｓ％
をさらに含む請求項１又は２に記載の高硬度マルテンサイト系ステンレス鋼。
【請求項４】
焼入れ温度１０００〜１１５０℃からの焼入れ、及び、サブゼロ処理をすることにより得られる請求項１から３までのいずれかに記載の高硬度マルテンサイト系ステンレス鋼。
【発明の詳細な説明】
【技術分野】
【０００１】
本発明は、高硬度マルテンサイト系ステンレスに関し、さらに詳しくは、ＳＵＳ４２０Ｊ２と同等以上の硬さを有し、ＳＵＳ３０４と同等以上の耐食性を有し、ＳＵＳ４４０Ｃと同等の衝撃特性を有し、かつ、耐焼き割れ性に優れた高硬度マルテンサイト系ステンレス鋼に関する。
【背景技術】
【０００２】
マルテンサイト系ステンレス鋼とは、オーステナイト領域から焼き入れしてマルテンサイト組織とし、適当な温度で焼き戻して使用するＣｒ系鋼をいう。マルテンサイト系ステンレス鋼は、一般に、硬さが高く、耐食性及び耐摩耗性に優れているので、シリンダーライナー、シャフト、軸受、歯車、ピン、ボルト、ねじ、ばね、ロール、タービンブレード、金型、ダイス、バルブ、弁座、刃物、ノズルなどに使用されている。従来、この種の用途には、マルテンサイト系ステンレス鋼の一種であるＳＵＳ４２０Ｊ２、ＳＵＳ４４０Ｃなどの鋼種が一般に用いられている。
【０００３】
しかしながら、従来のマルテンサイト系ステンレス鋼は、Ｃを含有させることにより硬さを確保しているため、ＳＵＳ３０４、ＳＵＳ３１６に代表されるオーステナイト系ステンレス鋼に比較して耐食性に劣る。そのため、水滴や水溶液が付着する環境下（例えば、屋外）では使用できないという問題があった。また、ＳＵＳ４４０Ｃは、ステンレス鋼の中では最も高い硬さが得られるが、巨大な炭化物が生成しているために、極端に冷間加工性が劣るという問題があった。
一方、オーステナイト系ステンレス鋼は、耐食性に優れているが、一般にマルテンサイト系ステンレス鋼より冷間加工性が悪い。しかも、強加工を加えてもＨＲＣ４０程度までしか硬さが上がらず、マルテンサイト系ステンレス鋼と同等の硬さは得られない。
【０００４】
そこでこの問題を解決するために、従来から種々の提案がなされている。
例えば、特許文献１には、重量％で、Ｃ：０．１５％未満、Ｓｉ：０．１０〜１．０％、Ｍｎ：０．１０〜２．０％、Ｃｒ：１２．０〜１８．５％、Ｎ：０．４０〜０．８０％、Ａｌ：０．０３０％未満、及び、Ｏ：０．０２０％未満を含有し、残部が実質的にＦｅからなる組成を有する耐食性に優れた高硬度マルテンサイト系ステンレス鋼が開示されている。同文献には、Ｃ含有量をより少なくし、加圧溶解によりＮ含有量をより多くすると、耐食性がより優れた高硬度マルテンサイト系ステンレス鋼が得られる点、及び、窒素を多量に含ませると、５５０℃付近まで焼入れままの硬さと同等以上の硬さが得られる点が記載されている。
【０００５】
また、特許文献２には、質量％で、Ｃ：０．１５％未満、Ｓｉ：０．０５％以上０．２０％未満、Ｍｎ：０．０５％以上２．０％以下、Ｐ：０．０３％以下、Ｓ：０．０３％以下、Ｃｕ：０．０５％以上３．０％以下、Ｎｉ：０．０５％以上３．０％以下、Ｃｒ：１３．０％以上２０．０％以下、Ｍｏ：０．２％以上４．０％以下、Ｖ：０．０１％以上１．０％以下、Ａｌ：０．０３０％以下、Ｔｉ：０．０２０％未満、Ｏ：０．０２０％以下、Ｎ：０．４０％以上０．８０％以下、を含有し、残部がＦｅ及び不可避的不純物からなるマルテンサイト系ステンレス鋼が開示されている。同文献には、Ｃ量を低減させる一方でＮ量を増加させ、さらにＳｉ、Ａｌ、Ｔｉ量をより低減させ、またＶを添加することによって、焼戻し硬さの確保、耐食性及び冷間加工性の向上、靱性の確保が可能になる点が記載されている。
【０００６】
さらに、特許文献３には、質量％で、Ｃ：０．１５％以上０．５０％以下、Ｓｉ：０．０５％以上０．２０％未満、Ｍｎ：０．０５％以上２．０％以下、Ｐ：０．０３％以下、Ｓ：０．０３％以下、Ｃｕ：０．０５％以上３．０％以下、Ｎｉ：０．０５％以上３．０％以下、Ｃｒ：１３．０％以上２０．０％以下、Ｍｏ：０．２％以上４．０％以下、Ｖ：０．０１％以上１．０％以下、Ａｌ：０．０３０％以下、Ｔｉ：０．０２０％未満、Ｏ：０．０２０％以下、Ｎ：０．４０％以上０．８０％以下、を含有し、残部がＦｅ及び不可避的不純物からなるマルテンサイト系ステンレス鋼が開示されている。同文献には、Ｓｉ、Ａｌ、Ｔｉ量をより低減させ、またＶを添加することによって、焼戻し硬さの確保、耐食性及び冷間加工性の向上、靱性の確保が可能になる点が記載されている。
【０００７】
【特許文献１】特開２００２−２５６３９７号公報
【特許文献２】特開２００５−２４８２６３号公報
【特許文献３】特開２００５−３４４１８４号公報
【発明の開示】
【発明が解決しようとする課題】
【０００８】
特許文献１〜３に記載されるように、マルテンサイト系ステンレス鋼中のＮ含有量を増加させると、５５ＨＲＣ以上の高硬度と、ＳＵＳ３０４と同等以上の耐食性を確保することができる。しかしながら、これらの材料は、焼入れ後又はそれに続くサブゼロ処理後に焼割れが生ずることがあった。大きな焼割れが生じると、部品としての機能を果たさないという問題がある。また、小さな焼割れであっても、部品として使用するためには割れ部を除去する必要があるので、材料歩留まりが低くなるという問題がある。
【０００９】
本発明が解決しようとする課題は、高硬度を有し、耐食性に優れ、しかも、耐焼割れ性に優れたマルテンサイト系ステンレス鋼を提供することにある。
【課題を解決するための手段】
【００１０】
上記課題を解決するために本発明に係る高硬度マルテンサイト系ステンレス鋼は、
０．１５≦Ｃ≦０．５０ｍａｓｓ％、
０．２０＜Ｓｉ≦１．０ｍａｓｓ％、
０．０５≦Ｍｎ≦２．０ｍａｓｓ％、
Ｐ≦０．０３ｍａｓｓ％、
Ｓ≦０．０１ｍａｓｓ％、
０．０５≦Ｃｕ≦３．０ｍａｓｓ％、
０．０５≦Ｎｉ≦３．０ｍａｓｓ％、
１３．０≦Ｃｒ≦２０．０ｍａｓｓ％、
０．１０≦Ｍｏ≦５．０ｍａｓｓ％、
Ａｌ≦０．０２ｍａｓｓ％、
Ｔｉ≦０．０２ｍａｓｓ％、
０．２０≦Ｎ≦０．８０ｍａｓｓ％、
０．００１≦Ｂ≦０．０１ｍａｓｓ％、
Ｏ≦０．０１ｍａｓｓ％、
を含み、残部がＦｅ及び不可避的不純物からなり、
残留オーステナイト量が３％以上３０％以下であるものからなる。
【発明の効果】
【００１１】
Ｎ含有量の多いマルテンサイト系ステンレス鋼に対し、適量のＢを添加すると、マルテンサイト変態時の焼割れを抑制することができる。また、適量のＳｉを添加すると同時に、窒化物を生成しやすいＡｌ及びＴｉ量を一定値以下にすると、酸化物・窒化物系介在物に起因する焼割れを抑制することができる。さらに、残留オーステナイト量が一定量となるように焼入れ条件を最適化すると、高硬度及び高耐食性を両立させ、かつ、焼割れも抑制することができる。
【発明を実施するための最良の形態】
【００１２】
以下、本発明の一実施の形態について詳細に説明する。
本発明に係る高硬度マルテンサイト系ステンレス鋼は、以下のような元素を含み、残部がＦｅ及び不可避的不純物からなる。成分元素の種類、その成分範囲、及び、その限定理由は、以下の通りである。
（１）  ０．１５≦Ｃ≦０．５０ｍａｓｓ％。
Ｃは、侵入型元素であって強度の向上に寄与し、焼入れ焼戻し時に後述のＣｒ、Ｍｏ、Ｗ、Ｖ、Ｎｂ、Ｔａと結合して焼戻し硬さを向上させる。そのためには、Ｃ含有量は、０．１５ｍａｓｓ％以上が好ましい。Ｃ含有量は、さらに好ましくは、０．２０ｍａｓｓ％以上である。
一方、Ｃ含有量が過剰になると、Ｎの固溶量を低下させると共に、Ｃｒ炭化物の形成により母相の固溶Ｃｒを低下させ、耐食性を低下させる。また、粗大な一次炭化物の生成により、焼鈍後の冷間加工性や靱性を低下させるだけでなく、焼入れサブゼロ処理時に過剰な残留オーステナイトを生成させ、硬さの低下を招く。従って、Ｃ含有量は、０．５０ｍａｓｓ％以下が好ましい。
【００１３】
（２）  ０．２０＜Ｓｉ≦１．０ｍａｓｓ％。
焼割れを回避するためには、酸化物・窒化物系介在物の生成を抑制する必要がある。しかしながら、脱酸元素であるＡｌは、優先的にＡｌＮを生成し、Ｎを添加する効果が減少してしまうため、添加量を抑える必要がある。そこで、本発明では、脱酸元素としてＳｉを積極的に使用する。脱酸効果を得るためには、Ｓｉ含有量は、０．２ｍａｓｓ％超が必要である。Ｓｉ含有量は、さらに好ましくは、０．３ｍａｓｓ％以上である。
一方、Ｓｉ含有量が過剰になると、鍛造時に有害となるだけでなく、靱延性を著しく低下させる。従って、Ｓｉ含有量は、１．０ｍａｓｓ％以下が好ましい。Ｓｉ含有量は、さらに好ましくは、０．９ｍａｓｓ％以下である。
【００１４】
（３）  ０．０５≦Ｍｎ≦２．０ｍａｓｓ％。
Ｍｎは、Ｎ固溶量を増加させるのに有効な元素である。また、脱酸、脱硫元素としても有効である。このような効果を得るためには、Ｍｎ含有量は、０．０５ｍａｓｓ％以上が必要である。Ｍｎ含有量は、さらに好ましくは、０．０８ｍａｓｓ％以上である。
一方、Ｍｎ含有量が過剰になると、残留オーステナイト量を過剰に増大させ、硬さの低下を招くだけでなく、耐食性の劣化を招く。従って、Ｍｎ含有量は、２．０ｍａｓｓ％以下が好ましい。Ｍｎ含有量は、さらに好ましくは、０．９ｍａｓｓ％以下である。
【００１５】
（４）  Ｐ≦０．０３ｍａｓｓ％。
Ｐは、焼割れを助長するだけでなく、熱間加工性、靱延性を低下させるため、できるだけ低減することが望ましい。但し、必要以上の低減は、コストの上昇を招く。従って、Ｐ含有量は、０．０３ｍａｓｓ％以下が好ましい。
（５）  Ｓ≦０．０１ｍａｓｓ％。
Ｓは、硫化物系介在物を生成し、焼割れを助長するだけでなく、熱間加工性、靱延性、耐食性を低下させるため、できるだけ低減することが望ましい。但し、必要以上の低減は、コストの上昇を招く。従って、Ｓ含有量は、０．０１ｍａｓｓ％以下が好ましい。
【００１６】
（６）  ０．０５≦Ｃｕ≦３．０ｍａｓｓ％。
Ｃｕは、オーステナイト生成元素であるため、窒素ブローの抑制に有効である。また、焼入れ・サブゼロ処理時の残留オーステナイト量を増加させ、焼割れを抑制する効果がある。さらに、耐食性向上の効果もある。これらの効果を得るためには、Ｃｕ含有量は、０．０５ｍａｓｓ％以上が必要である。
一方、Ｃｕ含有量が過剰になると、残留オーステナイト量が過剰になるため、焼戻し硬さの低下を招くだけでなく、熱間加工性を低下させる。従って、Ｃｕ含有量は、３．０ｍａｓｓ％以下が好ましい。
【００１７】
（７）  ０．０５≦Ｎｉ≦３．０ｍａｓｓ％。
Ｎｉは、オーステナイト生成元素であるため、窒素ブローの抑制に有効である。また、焼入れ・サブゼロ処理時の残留オーステナイト量を増加させ、焼割れを抑制する効果がある。さらに、耐食性向上及び靱性向上の効果もある。これらの効果を得るためには、Ｎｉ含有量は、０．０５ｍａｓｓ％以上が必要である。
一方、Ｎｉ含有量が過剰になると、残留オーステナイト量を過剰にし、焼戻し硬さの低下を招く。従って、Ｎｉ含有量は、３．０ｍａｓｓ％以下が好ましい。
【００１８】
（８）  １３．０≦Ｃｒ≦２０．０ｍａｓｓ％。
Ｃｒは、Ｎ溶解度を増加させ、強度及び耐食性を向上させるのに有効な元素である。また、焼戻し時にＣ、Ｎと結合して硬さの向上にも寄与する。このような効果を得るためには、Ｃｒ含有量は、１３．０ｍａｓｓ％以上が必要である。
一方、Ｃｒ含有量が過剰になると、残留オーステナイト量を過剰にし、焼戻し硬さの低下を招く。従って、Ｃｒ含有量は、２０．０ｍａｓｓ％以下が好ましい。Ｃｒ含有量は、さらに好ましくは、１８．０ｍａｓｓ％以下である。
【００１９】
（９）  ０．１０≦Ｍｏ≦５．０ｍａｓｓ％。
Ｍｏは、Ｎ溶解度を増加させ、耐食性を向上させると共に、固溶強化元素として強度を向上させる。また、焼戻し時にＣ、Ｎと結合して硬さの向上にも寄与する。このような効果を得るためには、Ｍｏ含有量は、０．１０ｍａｓｓ％以上が必要である。Ｍｏ含有量は、さらに好ましくは、０．４０ｍａｓｓ％以上である。
一方、Ｍｏ含有量が過剰になると、窒素ブローの抑制に有効なオーステナイト相の確保が困難になる。また、焼入れ処理時の未固溶Ｃｒ窒化物を増大させ、靱延性の低下を招く。従って、Ｍｏ含有量は、５．０ｍａｓｓ％以下が好ましい。Ｍｏ含有量は、さらに好ましくは、４．０ｍａｓｓ％以下、さらに好ましくは、３．０ｍａｓｓ％以下である。
【００２０】
（１０）  Ａｌ≦０．０２ｍａｓｓ％。
Ａｌは、脱酸元素であるが、ＡｌＮを生成し、Ｎを添加する効果を減少させる。また、ＡｌＮは、焼割れを助長するため、低減すべき元素である。但し、微量であれば焼入れ時の結晶粒粗大化を防止し、靱性の向上に寄与する。従って、Ａｌ含有量は、０．０２ｍａｓｓ％以下までは許容することができる。
【００２１】
（１１）  Ｔｉ≦０．０２ｍａｓｓ％。
Ｔｉは、Ａｌと同様に脱酸元素であるが、ＴｉＮを生成し、Ｎを添加する効果を減少させる。また、ＴｉＮは、焼割れを助長するため、低減すべき元素である。但し、微量であれば焼入れ時の結晶粒粗大化を防止し、靱性の向上に寄与する。従って、Ｔｉ含有量は、０．０２ｍａｓｓ％以下までは許容することができる。
【００２２】
（１２）  ０．２０≦Ｎ≦０．８０ｍａｓｓ％。
Ｎは、侵入型元素であり、マルテンサイト系ステンレス鋼の硬さ、耐食性を著しく向上させる。また、焼戻し時に微細なＣｒ窒化物を形成してさらに硬さを向上させる効果を有するので、本発明において最も重要な元素の一つである。このような効果を得るためには、Ｎ含有量は、０．２０ｍａｓｓ％以上が必要である。Ｎ含有量は、さらに好ましくは、０．３０ｍａｓｓ％以上である。
一方、Ｎ含有量が過剰になると、窒素ブローの生成を誘発するとともに、焼入れ処理時に未固溶Ｃｒ窒化物を残存させ、耐食性、靱延性の著しい低下を招く。従って、Ｎ含有量は、０．８０ｍａｓｓ％以下が好ましい。Ｎ含有量は、さらに好ましくは、０．７０ｍａｓｓ％以下である。
【００２３】
（１３）  ０．００１≦Ｂ≦０．０１ｍａｓｓ％。
Ｂは、焼割れ及びサブゼロ処理時の焼割れ回避に重要な元素である。また、靱性及び熱間加工性を向上させるために有効である。このような効果を得るためには、Ｂ含有量は、０．００１ｍａｓｓ％以上が好ましい。
一方、Ｂ含有量が過剰になると、ＢＮを生成し、Ｎ添加の効果を減少させる。また、Ｂ含有量が過剰になると、熱間加工性が害されるおそれがある。従って、Ｂ含有量は、０．０１ｍａｓｓ％以下が好ましい。
【００２４】
（１４）  Ｏ≦０．０１ｍａｓｓ％。
Ｏは、鋼の清浄度を低下させ、耐食性及び耐焼割れ性を著しく劣化させる。従って、Ｏ含有量は、０．０１ｍａｓｓ％以下が好ましい。
【００２５】
本発明に係るマルテンサイト系ステンレス鋼は、成分元素が上述の範囲にあることに加えて、残留オーステナイト量が３％以上３０％以下であることを特徴とする。
残留オーステナイト量が少なすぎると、焼入れ時又はサブゼロ処理時に焼割れが生ずるので好ましくない。従って、残留オーステナイト量は、３％以上が好ましい。
一方、残留オーステナイト量が過剰になると、硬さの低下を招く。従って、残留オーステナイト量は、３０％以下が好ましい。
なお、「残留オーステナイト量」とは、焼入れ、サブゼロ処理時の未変態オーステナイトの量を指し、Ｘ線回折法により測定した値をいう。
【００２６】
本発明に係るマルテンサイト系ステンレス鋼は、上述の元素に加えて、以下のような１種又は２種以上の元素（第２成分元素）をさらに含んでいても良い。
（１５）  ０．０１≦Ｖ≦１．０ｍａｓｓ％。
Ｖは、Ｃ、Ｎと結合し、硬さの向上に寄与するとともに、焼入れ時の結晶粒粗大化を防止し、靱性の向上に寄与する。このような効果を得るためには、Ｖ含有量は、０．０１ｍａｓｓ％以上が必要である。
一方、Ｖ含有量が過剰になると、鋼中に多量の酸化物、窒化物を残存させ、靱性を低下させる。従って、Ｖ含有量は、１．０ｍａｓｓ％以下が好ましい。
【００２７】
（１６）  ０．０１≦Ｎｂ≦１．０ｍａｓｓ％。
Ｎｂは、Ｖと同様にＣ、Ｎと結合し、焼入れ時の結晶粒粗大化を防止し、靱性の向上に寄与する。このような効果を得るためには、Ｎｂ含有量は、０．０１ｍａｓｓ％以上が好ましい。
一方、Ｎｂ含有量が過剰になると、比較的粗大な炭化物又は窒化物を析出させ、焼割れを助長するため、Ｖほど望ましい元素ではない。但し、１．０ｍａｓｓ％以下までの添加は、耐焼割れ性を阻害することなく、靱性向上に有効であるため、添加しても良い。
【００２８】
本発明に係るマルテンサイト系ステンレス鋼は、上述の第２成分元素に加えて、又は、これらに代えて、以下のような１種又は２種以上の元素（第３成分元素）をさらに含んでいても良い。
（１７）  ０．１０≦Ｃｏ≦５．０ｍａｓｓ％。
Ｃｏは、オーステナイト生成元素であるため、窒素ブローの抑制に有効であり、耐食性も向上する。また、固溶強化元素としてマトリックスを強化する効果がある。このような効果を得るためには、Ｃｏ含有量は、０．１０ｍａｓｓ％以上が必要である。
一方、Ｃｏ含有量が過剰になると、コストの上昇を招くと共に、焼入れ処理時の未固溶Ｃｒ窒化物を増大させ、耐食性、靱延性を低下させる。従って、Ｃｏ含有量は、５．０ｍａｓｓ％以下が好ましい。
【００２９】
（１８）  ０．１０≦Ｗ≦５．０ｍａｓｓ％。
Ｗは、固溶強化元素としてマトリックスを強化する効果がある。また、Ｗは、耐食性を向上させる効果もある。このような効果を得るためには、Ｗ含有量は、０．１ｍａｓｓ％以上が必要である。
一方、Ｗ含有量が過剰になると、コストの上昇を招くと共に、Ｍ6Ｃ型の粗大な炭化物を生成させ、焼割れを助長する。従って、Ｗ含有量は、５．０ｍａｓｓ％以下が好ましい。
【００３０】
本発明に係るマルテンサイト系ステンレス鋼は、溶解鋳造、及び、必要に応じて加工を施した後、焼入れ及びサブゼロ処理をすることにより得られる。残留オーステナイト量は、焼入れ温度及びサブゼロ処理温度を最適化することにより、制御することができる。但し、サブゼロ処理温度の制御は、事実上、困難な場合が多いので、残留オーステナイト量は、焼入れ温度で制御するのが好ましい。
一般に、焼入れ温度が低すぎると、オーステナイト単相状態が得られない。また、マトリックス中に固溶する元素量が相対的に少なくなるので、Ｍｓ点が上昇し、残留オーステナイト量が過小となる。従って、焼入れ温度は、１０００℃以上が好ましい。
一方、焼入れ温度が高くなりすぎると、マトリックス中に固溶する元素量が相対的に過剰となり、Ｍｓ点が過度に低くなる。そのため、残留オーステナイト量が過剰となり、十分な硬さが得られない。従って、焼入れ温度は、１１５０℃以下が好ましい。
サブゼロ処理は、通常、−７８〜−１９６℃で行われる。
このような条件下で焼入れ及びサブゼロ処理を行うと、硬度が５５ＨＲＣ以上、５８ＨＲＣ以上、あるいは、６０ＨＲＣ以上である高硬度マルテンサイト系ステンレス鋼が得られる。
【００３１】
次に、本発明に係る高硬度マルテンサイト系ステンレス鋼の作用について説明する。
マルテンサイト系ステンレス鋼中のＮ含有量を増加させると、５５ＨＲＣ以上の高硬度と、ＳＵＳ３０４と同等以上の耐食性を確保することができる。しかしながら、Ｎ含有量を増加させると、焼入れ後又はそれに続くサブゼロ処理後に焼割れが生ずることがあった。
これに対し、Ｎ含有量の多いマルテンサイト系ステンレス鋼に対して適量のＢを添加すると、マルテンサイト変態時の焼割れを抑制することができる。また、適量のＳｉを添加すると同時に、窒化物を生成しやすいＡｌ及びＴｉ量を一定値以下にすると、酸化物・窒化物系介在物に起因する焼割れを抑制することができる。さらに、残留オーステナイト量が一定量となるように焼入れ条件を最適化すると、高硬度及び高耐食性を両立させ、かつ、焼割れも抑制することができる。
【実施例】
【００３２】
（実施例１〜１４、比較例１〜６）
［１．  試料の作製］
加圧可能な高周波誘導炉により表１に示す化学成分（残部はＦｅ）の合金を溶解し、５０ｋｇのインゴットを得た。均質化熱処理後、熱間鍛造でφ７５の丸棒とした。さらに、Ａｃ3点＋５０℃で４時間加熱した後、１５℃／ｈの冷却速度で６５０℃まで冷却し、空冷する焼鈍処理を行った。その素材から、外形φ６３、内径φ２８．７のドーナツ状試験片を切り出し、９５０〜１２００℃で３０分保持／油焼入れと、−７６℃でのサブゼロ処理を行った。
【００３３】
【表１】
2008133499.tif 000002
【００３４】
［２．  試験方法］
試験片の割れの有無を浸透探傷試験により調べた。
また、サブゼロ処理後の残留オーステナイト量及び４５０℃で１時間の焼戻し後の硬さを測定した。なお、残留オーステナイト量は、Ｘ線回折法により測定した。
【００３５】
［３．  試験結果］
表２に、１１００℃で３０分保持／油焼入れした試料の割れの有無、残留オーステナイト量、及び、硬さの測定結果を示す。
比較例１〜４は、Ｓｉ量及びＢ量が少ないために、いずれも焼割れが生じた。また、比較例５、６は、Ｓｉ量が少なく、かつ、Ａｌ、Ｔｉ及びＯ量が多いために、いずれも焼割れが生じた。
これに対し、実施例１〜１４は、いずれも焼割れは生じなかった。また、残留オーステナイト量は、１８．１〜２９．７％であり、硬さは、５９．３〜６０．８ＨＲＣであった。
【００３６】
【表２】
2008133499.tif 000003
【００３７】
表３に、焼入れ温度を９５０℃、１０００℃、１０５０℃、１１５０℃、又は、１２００℃とした試料（実施例３、１０）の焼割れの有無を示す。表３より、焼入れ温度が低くなるほど、焼割れが生じやすくなることがわかる。これは、焼入れ温度が低くなるほど、マトリックスに固溶する元素量が少なくなり、Ｍｓ点が上昇するためである。
【００３８】
【表３】
2008133499.tif 000004
【００３９】
表４に、焼入れ温度を９５０℃、１０００℃、１０５０℃、１１５０℃、又は、１２００℃とした試料（実施例３、１０）の４５０℃で１時間の焼戻し後の硬さ及び残留オーステナイト量を示す。表４より、焼入れ温度が高くなるほど残留オーステナイト量が多くなることが分かる。これは、焼入れ温度が高くなるほど、マトリックスに固溶する元素量が多くなり、Ｍｓ点が下がるためである。
また、表４より、焼入れ温度１０００〜１１５０℃の間に硬さのピークがあることが分かる。これは、未固溶窒化物、マルテンサイト中の炭素・窒素量、残留オーステナイト量のバランスがとれているためである。
【００４０】
【表４】
2008133499.tif 000005
【００４１】
以上、本発明の実施の形態について詳細に説明したが、本発明は上記実施の形態に何ら限定されるものではなく、本発明の要旨を逸脱しない範囲内で種々の改変が可能である。
【産業上の利用可能性】
【００４２】
本発明に係る高硬度マルテンサイト系ステンレス鋼は、シリンダーライナー、シャフト、軸受、歯車、ピン、ボルト、ねじ、ばね、ロール、タービンブレード、金型、ダイス、バルブ、弁座、刃物、ノズルなどに用いることができる。